Огнеупорная смесь
REFRACTORY MIXTURE

Изобретение относится к производству смесей, которые могут быть использованы в качестве обмазочного материала в строительстве печей.
Известна огнеупорная смесь, содержащая следующие компоненты, мас. %: фосфатное связующее 8,0-17,0; каолин 19,0-28,0; стальное волокно 1,0-3,0; шамот - остальное [1].
Задача изобретения состоит в повышении термостойкости слоя, полученного из смеси.
Технический результат достигается тем, что огнеупорная смесь, включающая связующее, каолин, стальное волокно, шамот, в качестве связующего содержит жидкое калиевое стекло с плотностью 1300-1350 кг/м и силикатным модулем 3,6-4 и дополнительно - циркон, при следующем соотношении компонентов, мас. %: указанное жидкое стекло 38,0-41,0; каолин 4,0-6,0; стальное волокно длиной 5-10 мм 0,2-0,3; молотый до прохождения через сито №008 циркон 7,0-9,0; молотый до прохождения через сито №063 шамот - остальное.
В таблице приведены составы огнеупорной смеси.
Компоненты дозируют в требуемых количествах. Сухие компоненты смешивают, затем добавляют жидкое стекло и вновь смешивают. Смесью обмазывают изолируемую поверхность, например кирпичную кладку печи слоем 3-5 мм, и оставляют до затвердевания (высыхания).
Источник информации
1. SU 628128, С04В 28/34, 1978.